Многослойное поверхностное покрытие
MULTILAYER SURFACE COATING

Область техники изобретения
[001] Настоящее изобретение относится к многослойному не содержащему PVC поверхностному покрытию, содержащему на задней поверхности вуаль на основе волокон, которая соприкасается с покрываемой поверхностью. Также оно относится к способу получения такого многослойного не содержащего PVC поверхностного покрытия и к способу покрытия поверхности таким многослойным не содержащим PVC поверхностным покрытием.
Уровень техники и предпосылки создания изобретения
[002] Поверхностные покрытия повсеместно используются для покрытия внутренних поверхностей зданий или домов, чтобы придать им более приятный, более эстетический и более уютный вид по сравнению с просто окрашенной поверхностью.
[003] Среди поверхностных покрытий и, в частности, напольных покрытий, хорошо известными являются ковры и многослойные поверхностные покрытия.
[004] Ковры представляют собой текстильные или волоконные напольные покрытия, содержащие верхний слой, называемый “ворсом”, который представляет собой видимую поверхность износа, изготовленную из натуральной или синтетической пряжи или волокон, сотканных вместе или прошитых на несущем слое.
[005] Многослойные поверхностные покрытия представляют собой не основанные на волокнах покрытия. Обычно они изготавливаются из нескольких слоев, листов или пленок на основе полимеров, уложенных друг на друга.
[006] Многослойные поверхностные покрытия на основе PVC хорошо известны; однако ввиду экологических проблем, связанных с выделением VOC (летучие органические соединения), были предприняты попытки создания альтернатив PVC и были предложены не содержащие PVC поверхностные покрытия, среди которых поверхностные покрытия на основе полиолефинов.
[007] В целом, многослойные поверхностные покрытия содержат “несущий слой” и верхний слой, известный как “слой износа”, а также необязательно декоративный слой, расположенный между несущим слоем и слоем износа, и/или слой лака в качестве верхнего покрывного слоя.
[008] Несмотря на то, что многослойные поверхностные покрытия могут содержать нетканый стекловолокнистый мат, вделанный в несущий слой, дополнительно они могут содержать тканый или нетканый мат с толщиной в несколько миллиметров на задней стороне несущего слоя, т.е. на поверхности, соприкасающейся с покрываемой поверхностью, для обеспечения улучшенной стабильности размеров, прочности, лучшими изоляционными и акустическими свойствами.
[009] Многослойные поверхностные покрытия в основном укладывают на покрываемую поверхность посредством клея, приспособленного к характеру несущего слоя поверхностного покрытия.
[0010] Для покрытий на основе PVC клей обычно представляет собой клей на основе акрила.
[0011] Для не содержащих PVC поверхностных покрытий совместимый с покрытиями на основе PVC клей, в частности клей на основе акрила, не подходит из-за проблем, связанных со сцеплением с несущим слоем не содержащих PVC поверхностных покрытий.
[0012] Что касается многослойных поверхностных покрытий, содержащих на задней стороне несущего слоя тканый или нетканый мат, их обычно не приклеивают к покрываемой поверхности для сохранения стабильности, прочности, изоляционных и акустических свойств, обеспечиваемых тканым или нетканым матом.
Цели изобретения
[0013] Целью настоящего изобретения является получение многослойного не содержащего PVC поверхностного покрытия и способ покрытия поверхности таким поверхностным покрытием, лишенных недостатков уровня техники.
[0014] Целью настоящего изобретения является получение не содержащего PVC многослойного поверхностного покрытия, обладающего улучшенным сцеплением с покрываемой поверхностью.
[0015] Целью изобретения является получение многослойного не содержащего PVC поверхностного покрытия, которое можно наносить на покрываемую поверхность с помощью клея различных типов, в частности с помощью совместимых с PVC клеев, т.е. клеев, используемых для фиксации не содержащих PVC поверхностных покрытий.
Сущность изобретения
2
2
[0016] Настоящее изобретение раскрывает многослойное не содержащее PVC поверхностное покрытие, содержащее не содержащий PVC несущий слой, содержащий вуаль на основе волокон, удельный вес которой составляет от 17 до 75 г/м, на стороне, соприкасающейся при эксплуатации с покрываемой поверхностью, причем указанная вуаль на основе волокон содержит связующую пропитку на основе полиолефинов, вес которой составляет от 5 до 25 г/м.
[0017] Согласно конкретным вариантам осуществления многослойное не содержащее PVC поверхностное покрытие может иметь одну из следующих характеристик или соответствующее сочетание одной или нескольких характеристик:
- весовое отношение связующая композиция/вес вуали 3 на основе волокон составляет от 0,13 до 0,625, предпочтительно от 0,2 до 0,375,
- связующая пропитка на основе полиолефинов содержит полиэтилен высокой плотности (HDPE), полиэтилен низкой плотности (LDPE) или линейный полиэтилен низкой плотности (LLDPE), полиэтилен очень низкой плотности (VLDPE), этиленвинилацетат (EVA), полиолефиновые пластомеры (POP), полиолефиновые эластомеры (РОЕ) или их сочетание,
- толщина вуали на основе волокон, содержащей связующую пропитку на основе полиолефинов, меньше 350 мкм, предпочтительно меньше 250 мкм,
- не содержащий PVC несущий слой представляет собой слой на основе полиолефинов,
- не содержащий PVC несущий слой содержит композицию, содержащую этиленвинилацетат (EVA), этилметилакрилат (ЕМА), этиленбутилакрилат (ЕВА), полиэтилен очень низкой плотности (VLDPE), линейный полиэтилен низкой плотности (LLDPE), полиолефиновые пластомеры (POP), полиолефиновые эластомеры (РОЕ) или их сочетание,
- многослойное не содержащее PVC поверхностное покрытие содержит декоративный слой, содержащий полиуретановую краску на водной основе, и слой износа на основе полиолефинов,
- многослойное не содержащее PVC поверхностное покрытие содержит слой лака на основе полиуретана, выполненный на слое износа на основе полиолефинов.
2
2
[0018] Настоящее изобретение относится к применению вуали на основе волокон, удельный вес которой составляет от 17 до 75 г/м, и содержащей связующую пропитку на основе полиолефинов, вес которой составляет от 5 до 25 г/м, для повышения шероховатости обратной поверхности не содержащего PVC несущего слоя или поверхностного покрытия, содержащего указанный несущий слой.
2
2
[0019] Настоящее изобретение также относится к применению вуали на основе волокон, удельный вес которой составляет от 17 до 75 г/м, и содержащей связующую пропитку на основе полиолефинов, вес которой составляет от 5 до 25 г/м, для обеспечения совместимости не содержащего PVC несущего слоя многослойного не содержащего PVC поверхностного покрытия с совместимым с PVC клеем, предпочтительно клеем на основе акрила.
2
2
2
2
[0020] Настоящее изобретение относится к способу получения многослойного не содержащего PVC поверхностного покрытия согласно изобретению, причем указанный способ включает этапы получения вуали на основе волокон, удельный вес которой составляет от 17 до 75 г/м, и пропитанной связующей композицией на основе полимеров весом от 5 до 25 г/м, или получения вуали на основе волокон, удельный вес которой составляет от 17 до 75 г/м, и распределения связующей композиции на основе полимеров с весом от 5 до 25 г/м по одной стороне указанной вуали на основе волокон, получения не содержащего PVC несущего слоя или многослойного не содержащего PVC поверхностного покрытия, содержащего не содержащий PVC несущий слой, воздействия теплом или теплом и давлением на вуаль на основе волокон, содержащую связующую композицию на основе полимеров перед приведением в контакт или одновременно с приведением в контакт с несущим слоем или несущим слоем многослойного не содержащего PVC поверхностного покрытия.
[0021] Способ получения многослойного не содержащего PVC поверхностного покрытия в соответствии с изобретением может включать этап воздействия теплом на вуаль на основе волокон, содержащую связующую композицию на основе полимеров одновременно с приведением в контакт с несущим слоем и одновременно с приведением слоя износа в контакт с несущим слоем.
[0022] В соответствии с предпочтительным вариантом осуществления способа получения многослойного не содержащего PVC поверхностного покрытия в соответствии с изобретением температура нагревания составляет от 90 до 170°C, а давление составляет от 0,25 до 5 бар.
2
[0023] Настоящее изобретение относится к способу покрытия поверхности, причем способ включает этапы получения совместимого с PVC клея, получения многослойного не содержащего PVC поверхностного покрытия в соответствии с изобретением, нанесения указанного совместимого с PVC клея в концентрации от 150 до 500 г/м на покрываемую поверхностью для образования слоя клея толщиной от 100 до 400 мкм, нанесения указанного многослойного не содержащего PVC поверхностного покрытия поверх указанного совместимого с PVC клея.
[0024] В соответствии с предпочтительным вариантом осуществления способа покрытия поверхности в соответствии с изобретением интервал времени между этапом нанесения совместимого с PVC клея и нанесением многослойного не содержащего PVC поверхностного покрытия не должен превышать 15 минут.
Краткое описание графических материалов
[0025] На фиг. 1 схематически показан первый вариант осуществления поверхностного покрытия в соответствии с изобретением.
[0026] На фиг. 2 схематически показан второй вариант осуществления поверхностного покрытия в соответствии с изобретением.
[0027] На фиг. 3 схематически показан третий вариант осуществления поверхностного покрытия в соответствии с изобретением.
Подробное описание изобретения
[0028] Многослойное не содержащее PVC поверхностное покрытие 1 содержит несущий слой 2 (фиг. 1), который представляет собой не содержащий PVC слой, содержащий термопластичную композицию.
[0029] В соответствии с предпочтительным вариантом осуществления термопластичная композиция содержит полиолефиновую смолу или сочетание полиолефиновых смол.
[0030] Предпочтительно полиолефиновая смола представляет собой этиленвинилацетат (EVA), этилметилакрилат (ЕМА), этиленбутилакрилат (ЕВА), полиэтилен очень низкой плотности (VLDPE), линейный полиэтилен низкой плотности (LLDPE), полиолефиновые пластомеры (POP), полиолефиновые эластомеры (РОЕ) или их сочетание.
[0031] Что касается определения РОЕ и POP, см. Handbook of Plastics Elastomers and Composites, Charles A. Harper, 4th edition, McGraw-Hill Handbooks, p 195. Эластомерные и пластомерные смолы определены как эластомер, если содержание октенового мономера меньше 20%, и как пластомер, если содержание октенового мономера больше 20%. Однако РОЕ и POP в соответствии с изобретением также могут быть получены в результате замены октеновых мономеров бутеновыми или гексеновыми сомономерами.
[0032] Полиолефиновый эластомер или пластомеры раскрыты в документах США 5272236 и США 5278272, раскрытия которых включены в настоящий документ посредством ссылки.
[0033] Предпочтительно индекс текучести расплава (MFI) полиолефиновых смол составляет от 2 до 400 г/10 мин (при 190°C под весом 2,16 кг).
3
3
3
[0034] Предпочтительно диапазон плотности VLDPE составляет 0,880-0,915 г/см (ASTM D792), диапазон плотности LLDPE составляет 0,915-0,925 г/см (ASTM D792), диапазон плотности РОЕ или POP составляет 0,87-0,902 г/см (ASTM D792).
3
[0035] В соответствии с предпочтительным вариантом осуществления композиция несущего слоя 2 содержит полиолефиновый эластомер, плотность которого составляет приблизительно 0,88 г/см, а индекс текучести расплава (MFI) - 2 г/10 мин (при 190°C под весом 2,16 кг).
[0036] Согласно другому предпочтительному варианту осуществления композиция несущего слоя 2 представляет собой композицию, раскрытую в документе РСТ/ЕР 2009/065993, который включен в настоящий документ посредством ссылки.
[0037] Согласно другому предпочтительному варианту осуществления композиция несущего слоя 2 содержит по меньшей мере один второй полимер. Указанный второй полимер содержит группы ангидрида кислоты и представляет по меньшей мере 5 частей по весу, или 5 вес. %, предпочтительно от 10 до 40 частей по весу, на 100 частей общего количества полимеров.
3
3
3
3
[0038] Полимер, содержащий группы ангидрида кислоты, может быть, например, полиэтиленом, включающим мономеры малеинового ангидрида с плотностью приблизительно 0,94 г/см и MFI (при 190°C под весом 2,16 кг) приблизительно 25 г/10 мин, или терполимером этилена, бутил-акрилата и малеинового ангидрида, причем указанный терполимер имеет плотность приблизительно 0,94 г/см и MFI (при 190°C под весом 2,16 кг) приблизительно 5 г/10 мин, или полиолефиновым пластомером или эластомером, полученным при металлоценовом катализе и химически измененным для включения малеинового ангидрида, и имеющим плотность приблизительно 0,88 г/см и MFI (при 190°C под весом 2,16 кг) приблизительно 3,7 г/10 мин, или полимером EVA, химически измененным для включения малеинового ангидрида, и имеющим плотность приблизительно 0,96 г/см и MFI (при 190°C под весом 2,16 кг) приблизительно 1,4 г/10 мин.
3
3
3
[0039] В соответствии с предпочтительным вариантом осуществления композиция несущего слоя 2 содержит 30 вес. % VLDPE с плотностью 0,9 г/см и MFI 3 г/10 мин, 30 вес. % РОЕ с плотностью 0,87 г/см и MFI 1 г/10 мин, 30 вес. % EVA, содержащего приблизительно 18% винилацетата и MFI 2 г/10 мин и 10 вес. % РОЕ, содержащие группы ангидрида с плотностью 0,87 г/см и MFI 3,7 г/10 мин, процентное соотношение по весу основано на общем количестве полиолефиновых смол и MFI, измеренном при 190°C под весом 2,16 кг.
[0040] Предпочтительно композиция несущего слоя 2 дополнительно содержит по меньшей мере 100 частей по меньшей мере одного наполнителя на 100 частей общего количества полимера или полимеров.
3
3
3
2
[0041] Наполнитель предпочтительно представляет собой минеральный наполнитель, например, CaCO, MgCO, CaMgCO, SiO, силикаты, сульфаты бария, гидраты оксида алюминия, гидраты сульфата магния или бораты цинка.
[0042] Также несущий слой 2 может содержать добавки, такие как температурные стабилизаторы или светостабилизаторы, антистатические добавки, технологические добавки, причем тип и количество этих добавок регулируется относительно способа, в частности, относительно типа и количества компонента композиции слоя.
[0043] Поверхностное покрытие 1 может содержать дополнительно вуаль на основе стекла для обеспечения стабильности размеров несущего слоя 2. Вуаль на основе стекла может быть вделана в несущий слой 2.
[0044] Толщина несущего слоя 2 составляет от 500 до 3700 мкм, более предпочтительно приблизительно 1700 мкм.
[0045] Многослойное не содержащее PVC поверхностное покрытие 1 содержит вуаль 3 на основе волокон на поверхности несущего слоя 2, соприкасающейся с покрываемой поверхностью и обеспечивая лучшую захватку с ней.
[0046] Вуаль 3 на основе волокон может содержать однокомпонентные и/или двухкомпонентные волокна.
[0047] Волокна, образующие вуаль 3 на основе волокон, могут быть натуральными, волокнами животного или растительного происхождения, синтетическими волокнами или их сочетанием. Они могут быть получены из джута, хлопка, шерсти или могут быть целлюлозными волокнами. Они могут быть выполнены из полиэстера, полиамида, полиэтилена или полипропилена. В соответствии с предпочтительным вариантом осуществления волокна имеют сердцевину на основе полиэстера, окруженную оболочкой на основе полиамида.
[0048] Вуаль 3 на основе волокон содержит волокна, диаметр которых составляет от 15 до 50 мкм, а длина больше 1 см.
2
2
[0049] Предпочтительно вуаль 3 на основе волокон имеет удельный вес в диапазоне 17-75 г/м, более предпочтительно 25-50 г/м.
[0050] Предпочтительно толщина вуали 3 на основе волокон составляет от 50 до 300 мкм.
[0051] Вуаль 3 на основе волокон дополнительно содержит связующую композицию, предпочтительно связующее на основе полимера, обеспечивающее взаимное связывание волокон и также обеспечивающее усиление сцепления с несущим слоем 2.
[0052] Связующая композиция содержит предпочтительно полиэтилен высокой плотности (HDPE), полиэтилен низкой плотности (LDPE) или линейный полиэтилен низкой плотности (LLDPE), полиэтилен очень низкой плотности (VLDPE), этиленвинилацетат (EVA), полиолефиновые пластомеры (POP), полиолефиновые эластомеры (РОЕ) или их сочетание.
2
2
[0053] Вуаль 3 на основе волокон пропитана связующей композицией, концентрация которой составляет от 5 до 25 г/м, более предпочтительно от 10 до 15 г/м.
[0054] Предпочтительно весовое отношение связующая композиция/вес вуали 3 на основе волокон составляет от 0,13 до 0,625. Предпочтительно весовое отношение составляет от 0,2 до 0,375, более предпочтительно от 0,266 до 0,333.
[0055] Предпочтительно связующая композиция представляет собой порошок. Согласно этому варианту осуществления порошок предпочтительно распределяют по меньшей мере по одной стороне вуали 3 на основе волокон с помощью любого подходящего устройства.
[0056] Предпочтительно толщина вуали 3 на основе волокон, содержащей связующую композицию в виде порошка, перед воздействием теплом или теплом и давлением составляет от 80 мкм до 350 мкм.
[0057] Когезия волокон вуали 3 на основе волокон достигается за счет воздействия на пропитанную вуаль 3 на основе волокон теплом при температуре, выше температуры плавления связующей композиции, или теплом и давлением, предпочтительно от 90 до 170°C, предпочтительно от 0,25 до 5 бар, предпочтительно в течение 10-60 секунд, с помощью любого подходящего устройства.
[0058] Тепло позволяет расплавить связующую композицию для проникновения на 35-70% в толщину вуали на основе волокон.
[0059] Толщина вуали 3 на основе волокон, содержащей расплавленную связующую композицию, зависит от удельного веса волокон и количества связующей композиции; однако толщина пропитанной вуали 3 на основе волокон составляет от 80 до 350 мкм.
[0060] Преимущество связующей композиции заключается в обеспечении одновременно сцепления между волокнами в вуали 3 на основе волокон и сцепления вуали 3 на основе волокон с несущим слоем 2.
[0061] Также обеспечивается преимущество, которое заключается в более простой обработке, которая предупреждает прилипание вуали 3 на основе волокон к горячим металлическим устройствам при изготовлении многослойного поверхностного покрытия.
[0062] Применение вуали 3 на основе волокон увеличивает шероховатость обратной поверхности не содержащего PVC несущего слоя 2 или поверхностного покрытия, содержащего такой несущий слой 2.
[0063] Применение вуали 3 на основе волокон обеспечивает совместимость не содержащего PVC несущего слоя 2 многослойного не содержащего PVC поверхностного покрытия 1 с клеем, совместимым с PVC, т.е. клеем, применяемым для прикрепления поверхностного покрытия на основе PVC к покрываемой поверхности.
[0064] Применение вуали 3 на основе волокон обеспечивает совместимость не содержащего PVC несущего слоя 2 многослойного не содержащего PVC поверхностного покрытия 1 с клеем на основе акрила.
[0065] Многослойное не содержащее PVC поверхностное покрытие 1 содержит слой 4 износа, расположенный на несущем слое 2 или на декоративном слое 5, если такой есть.
[0066] Слой 4 износа выполнен из любой подходящей композиции, совместимой с композицией несущего слоя 2, и композицией декоративного слоя 5, если такой есть.
[0067] Слой 4 износа является или одинарным слоем, или несколькими слоями, выполненным на основе полимера кислоты, предпочтительно на основе сомономера или терполимера этилена и метакриловой кислоты или этилена и акриловой кислоты.
[0068] Предпочтительно слой 4 износа представляет собой несколько слоев ненейтрализованного полимера кислоты.
[0069] Однако слой 4 износа также может представлять собой одинарный слой или несколько слоев на основе нейтрализованного или частично нейтрализованного полимера кислоты для образования иономера.
[0070] Слой 4 износа, который представляет собой одинарный слой или несколько слоев, имеет толщину от 100 до 800 мкм, предпочтительно от 150 до 300 мкм.
[0071] В зависимости от свойств износа в варианте осуществления слоя 4 износа из нескольких слоев каждый его слой должен образовывать слой 4 износа с толщиной от 100 до 800 мкм.
[0072] Поверхностное покрытие 1 между несущим слоем 2 и слоем 4 износа может дополнительно содержать декоративный слой 5 (фиг. 2). В этом варианте осуществления слой 4 износа является по существу прозрачным.
[0073] Декоративный слой 5 выполнен из одной композиции или выполнен из нескольких композиций. Композиция или композиции декоративного слоя 5 содержат любой подходящий пигмент или сочетание пигментов. Предпочтительно композиция представляет собой краску, предпочтительно совместимую с полиолефинами краску или композицию, содержащую такие краски. Более предпочтительно она является краской на водной основе. Например, краска представляет собой полиуретановую краску на водной основе.
[0074] Декоративный слой 5 может содержать один или несколько слоев, последовательные слои, из указанной выше композиции или композиций.
[0075] Поверхностное покрытие 1 в соответствии с изобретением может дополнительно содержать слой 6 лака поверх слоя 4 износа (фиг. 3).
[0076] Предпочтительно композиция слоя 6 лака содержит отверждаемый полиуретан, который отверждается под действием УФ и/или тепла, для образования трехмерной структуры, позволяющей получить свойства износостойкости и устойчивости против образования пятен.
[0077] Слой 6 лака предпочтительно имеет толщину 5-25 мкм.
[0078] Поверхностное покрытие в соответствии с изобретением может представлять собой настенное или напольное покрытие.
[0079] Способ получения многослойного не содержащего PVC поверхностного покрытия в соответствии с изобретением включает этап получения вуали 3 на основе волокон и распределения связующей композиции на основе полимеров на одной стороне указанной вуали 3 на основе волокон, или получения вуали 3 на основе волокон, пропитанной связующей композицией на основе полимеров, и получения не содержащего PVC несущего слоя 2 или многослойного не содержащего PVC поверхностного покрытия 1, содержащего не содержащий PVC несущий слой 2. На вуаль 3 на основе волокон, содержащую связующую композицию на основе полимеров, воздействуют теплом или теплом и давлением перед приведением в контакт или одновременно с приведением в контакт с несущим слоем 2 или несущим слоем 2 многослойного не содержащего PVC поверхностного покрытия 1.
[0080] Предпочтительно взаимным связыванием волокон в вуали 3 на основе волокон происходит предпочтительно одновременно со сцеплением вуали 3 на основе волокон с несущим слоем 2.
[0081] Согласно варианту осуществления, в котором предоставлен не содержащий PVC несущий слой 2 и не многослойное не содержащее PVC поверхностное покрытие 1, способ дополнительно включает этапы нанесения на противоположную поверхность несущего слоя 2, содержащего вуаль 3 на основе волокон, слоя 4 износа или декоративного слоя 5 и слоя 4 износа, и необязательно слоя 6 лака на слой износа.
[0082] В соответствии с предпочтительным вариантом осуществления на вуаль 3 на основе волокон, содержащую связующую композицию на основе полимеров, воздействуют теплом одновременно с приведением в контакт с несущим слоем 2 и одновременно с приведением слоя 4 износа в контакт с несущим слоем 2.
[0083] Во всех вариантах осуществления температура нагревания выше температуры плавления связующей композиции. Предпочтительно температура нагревания составляет от 90 до 170°C.
[0084] Во всех вариантах осуществления при использовании тепла и давления давление составляет от 0,25 и 5 бар, более предпочтительно от 1 до 3 бар.
[0085] Контакт пропитанной вуали 3 на основе волокон с несущим слоем 2 может быть осуществлен с помощью любых подходящих средств, предпочтительно посредством горячего каландрования, конвейерного каландрования, прессования горячими валками, термоскрепление горячим воздухом, скрепление тепловым излучением или их сочетания.
[0086] Не содержащий PVC несущий слой 2, вуаль 3 на основе волокон, связующая композиция на основе полимеров, декоративный слой 5 и прозрачный слой 4 износа являются такими, которые описаны для многослойного не содержащего PVC поверхностного покрытия 1 в соответствии с изобретением.
[0087] Термины “нанесение” и “нанесенный” следует понимать как такие, которые охватывают любой соответствующий этап способа, на котором слой образуют на другом слое или приводят в контакт с другим слоем.
Примеры
[0088] Во всех примерах (сравнительных примерах и примерах в соответствии с изобретением) поверхностное покрытие 1 содержит:
- несущий слой 2 толщиной 1700 мкм с композицией, содержащей 30 вес. % VLDPE, 30 вес. % РОЕ, 30 вес. % EVA, 10 вес. % РОЕ, содержащие группы ангидрида (процентное соотношение по весу на основе общего количества полиолефиновых смол), 20 phr минерального масла, 300 phr карбоната кальция, 2 phr стеариновой кислоты, “phr” означает “на сто частей смолы”, пропорция по весу в отношении на 100 частей полимеров,
- прозрачный слой 4 износа толщиной 200 мкм, выполненный из двух соэкструзионных пленок, причем первая пленка является пленкой толщиной 160 мкм, выполненной из полимера на основе кислоты, нейтрализованного или частично нейтрализованного для образования иономера, а вторая пленка является пленкой на основе ЕМАА толщиной 40 мкм, причем слой 4 износа наносят приблизительно на 180°C в течение приблизительно 120 секунд,
[0089] Сравнительные примеры либо не включают вуаль 3 на основе волокон, либо включают вуаль 3 на основе волокон без связующей композиции, причем вуаль 3 на основе волокон содержит связующую композицию на основе полиолефинов.
[0090] Примеры в соответствии с изобретением включают вуаль 3 на основе волокон с отличным удельным весом и с отличной концентрацией связующей композиции.
[0091] Во всех примерах (сравнительных примерах и примерах в соответствии с изобретением) совместимый с PVC клей является водоосновным клеем на основе акрила (Sadertac V6, Bostik).
2
[0092] Сцепление поверхностного покрытия 1 с покрываемой поверхностью (пол) измеряют в ходе испытания на отслаивание, проводимого при 23°C с углом отслаивания, равным 90°. Клей наносят на бетон толщиной приблизительно 0,3 мм в концентрации 300 г/м, а затем оставляют сохнуть при комнатной температуре в течение 5 минут. Затем не содержащее PVC поверхностное покрытие наносят поверх клея и прижимают с использованием “прижимного валка” весом приблизительно 30 кг и шириной 50 см. Сцепление не содержащего PVC поверхностного покрытия с бетоном измеряют после 10 дней при 23°С.
[0093] В таблице 1 вуаль на основе волокон, содержащая волокна (С2) на основе полиэстера, является вуалью Lutradur LD 7225 производства Freudenberg, вуаль на основе волокон, содержащая волокна (С3) на основе полиэстера и волокна (С3) на основе полиэтилена, является вуалью LFB 20317 производства Freudenberg, и вуаль на основе волокон, содержащая волокна (С4) на основе полиэстера и сополимера полиэстера, является вуалью Colback WA 30 производства Colbond.
[0094] В сравнительных примерах вуаль 3 на основе волокон, содержащую связующую композицию на основе полимера, наслаивают на несущий слой 2 при давлении 1 бар, 145°C, в течение 30 секунд.
[0095] В таблице 2 вуаль на основе волокон, содержащая волокна на основе полиэстера, представляет собой вуаль Termoline 40286 и Termoline 17280 производства Ipetex. HDPE представляет собой N2805 производства ICO polymers.
[0096] В этих примерах вуаль 3 на основе волокон, содержащую связующую композицию на основе полимеров, наслаивают на несущий слой 2 при давлении 1 бар, 145°C, в течение 30 секунд.
[0097] Учитывая то, что сцепление 0,3 Н/мм считается недостаточным, сцепление от 0,3 и 0,6 Н/мм считается допустимым, и сцепление 1 Н/мм или выше 1 Н/мм считается идеальным, согласно таблицам 1 и 2, оказывается, что вуаль на основе волокон, содержащая связующую композицию, обладает повышенным сцеплением по сравнению с вуалью на основе волокон, не содержащей такую связующую композицию. Сцепление увеличивается согласно удельному весу вуали на основе волокон и согласно увеличению отношения вес связующей композиции/вес вуали на основе волокон.
[0098] Отличие толщины, указанной в примерах в соответствии с изобретением, обусловлено отличием концентрации и распределения в вуали на основе волокон связующей композиции.
[0099] Было изучено влияние характера связующей композиции, характера вуали на основе волокон, а результаты приведены в таблицах 3 и 4. В этих примерах на вуаль 3 на основе волокон, содержащую связующую композицию на основе полимеров, воздействуют теплом (145°C) и давлением (1 бар) одновременно с приведением в контакт с несущим слоем 2. Было также изучено влияние давления при фиксированной температуре 145°C, а результаты приведены в таблице 5.
[00100] В таблице 3 вуаль на основе волокон является вуалью Colback WA 30 производства Colbond. HDPE является N2805, LLDPE является N2301, LDPE с MFI 21 г/10 мин, 7,5 г/10 мин, 6,5 г/10 мин и 2 г/10 мин, соответственно, является N2105, N2102, N2103 и N2100, POP является N2004, a EVA является N1009, причем все соединения представляют собой соединения производства ICO polymers.
[00101] В этих примерах вуаль 3 на основе волокон, содержащую связующую композицию на основе полимеров, наслаивают на несущий слой 2 при давлении 1 бар, 145°C, в течение 30 секунд.
[00102] В таблице 4 вуаль на основе волокон является вуалью Lutradur LD7225 производства Freudenberg. LDPE представляет собой N2100 производства ICO polymers.
[00103] В этих примерах вуаль 3 на основе волокон, содержащую связующую композицию на основе полимеров, наслаивают на несущий слой 2 при давлении 1 бар, 145°C, в течение 30 секунд.
[00104] В таблице 3 вуаль на основе волокон является вуалью Colback WA 30 производства Colbond. EVA с MFI 20 г/10 мин, 25 г/10 мин, 45 г/10 мин, 150 г/10 мин, 400 г/10 мин является соответственно N1009, N1012, N1014, N1016, N1013 производства ICO polymers.
[00105] В этих примерах вуаль 3 на основе волокон, содержащую связующую композицию на основе полимеров, наслаивают на несущий слой 2 при 145°C в течение 30 секунд под давлением, указанным в таблице.
2
2
2
[00106] В таблице 6 вуаль 3 на основе волокон 30 г/м, 50 г/м и 75 г/м является соответственно вуалью Colback WA 30, Colback WA 50, Colback WA 75 производства Colbond.
2
2
[00107] Понятно, что вуаль 3 на основе волокон, удельный вес которой составляет от 17 до 75 г/м, и содержащая связующую композицию при концентрации от 5 до 25 г/м, увеличивает сцепление не содержащего PVC поверхностного покрытия с покрываемой поверхностью при использовании совместимого с PVC клея.
[00108] Отношение вес связующей композиции/вес вуали 3 на основе волокон, составляющее от 0,13 до 0,625, позволяет получить сцепление, которое считается идеальным. Предпочтительно отношение составляет от 0,2 до 0,5, более предпочтительно от 0,26 до 0,4.
[00109] MFI связующей композиции составляет от 2 до 400 г/10 мин (измеренный при 190°C под весом 2,16 кг), предпочтительно от 6,5 до 150 г/10 мин (измеренный при 190°C под весом 2,16 кг) и более предпочтительно от 7,5 до 40 г/10 мин (измеренный при 190°C под весом 2,16 кг).
2
2
[00110] Способ покрытия поверхности включает этапы получения многослойного не содержащего PVC поверхностного покрытия 1 в соответствии с изобретением, получения совместимого с PVC клея, нанесения указанного совместимого с PVC клея с концентрацией от 150 до 500 г/м, предпочтительно 300 г/м, поверх покрываемой поверхности перед нанесением указанного не содержащего PVC поверхностного покрытия поверх указанного совместимого с PVC клея.
[00111] Предпочтительно многослойное не содержащее PVC поверхностное покрытие необходимо укладывать на клей сразу после нанесения указанного клея на покрываемую поверхность. Однако согласно общепринятой практике клей наносят поверх широкой поверхности перед нанесением поверхностного покрытия; в этом случае клей не должен сохнуть более 15 минут.
[00112] Совместимым с PVC клеем может быть клей на основе неопрена или на основе акрила.
[00113] Покрываемой поверхностью может быть внутренняя поверхность дома или здания. Покрываемой поверхностью может быть пол или стена.